(57)【要約】  本発明は、（Ａ）少なくとも一種の顔料５〜９９重量％、（Ｂ）次の構造単位からなるコポリマーに基づく少なくとも一種の水溶性分散添加剤１〜９５重量％（ｉ）１．０〜５０モル％の構造単位Ｂ１；【化１】2012517511.tif 000016（ｉｉ）合計して５０〜９９．０モル％の構造単位Ｂ２及びＢ３；【化２】2012517511.tif 000017（ｉｉｉ）０〜４９モル％の構造単位Ｂ４；【化３】2012517511.tif 000018を含む固形顔料調合物に関する。
2012517511.tif 000002
【特許請求の範囲】
【請求項１】
固形顔料調合物であって、それぞれ顔料調合物の総重量を基準にして、
（Ａ）Ｃ．Ｉ．ピグメントブルー１５：３を除く少なくとも一種の顔料５〜９９重量％、
（Ｂ）次の構造単位からなるコポリマーに基づく少なくとも一種の水溶性分散添加剤１〜９５重量％、
（ｉ）１．０〜５０モル％の構造単位Ｂ１；
【化１】
2012517511.tif 000012
（ｉｉ）合計して５０〜９９．０モル％の構造単位Ｂ２及びＢ３、ここでそのうち０〜１００モル％の構造単位Ｂ２及び０〜１００モル％の構造単位Ｂ３が含まれ得る；
【化２】
2012517511.tif 000013
（ｉｉｉ）０〜４９モル％の構造単位Ｂ４；
【化３】
2012517511.tif 000014
［式中、
Ｒ１、Ｒ４、Ｒ６及びＲ８は、互いに独立して、水素またはＣ１〜Ｃ４アルキルであり、
Ｒ２は、共有結合、Ｃ１〜Ｃ４アルキレン、Ｃ１〜Ｃ４アルキレンＣ６〜Ｃ１２アリーレン、Ｃ６〜Ｃ３０アリーレン、または次の式
【化４】
2012517511.tif 000015
の基であり、
Ｒ３は、水素、Ｎａ＋、Ｋ＋またはＮ（Ｒ１）４＋であり、
Ｒ５及びＲ７は、互いに独立して、Ｃ１〜Ｃ４０アルキル、Ｃ５〜Ｃ３０シクロアルキル、Ｃ１〜Ｃ４アルキレンＣ６〜Ｃ１２アリール、またはＣ６〜Ｃ３０アリールを意味し、そして
Ｒ９は、水素、Ｃ１〜Ｃ４０アルキル、Ｃ５〜Ｃ３０シクロアルキル、Ｃ６〜Ｃ３０アリール、Ｃ１〜Ｃ４アルキレンＣ６〜Ｃ１２アリーレン、−Ｆ、−Ｃｌ、−Ｂｒ、−ＯＨまたは−ＣＮを意味し、この際、アリールはＣ１〜Ｃ４アルキルによって置換されていてもよい］
（Ｃ）フィラー、難燃剤、防腐剤、光保護剤、顔料系もしくは非顔料系分散剤、界面活性剤、酸化防止剤、消泡剤、樹脂、及び帯電防止剤の群からの助剤０〜３０重量％、
を含み、この際、（Ｂ１）からのスルホネート基含有量が、固形顔料調合物１ｇ当たり１μｍｏｌより多くかつ１００μｍｏｌよりも少ない、前記固形顔料調合物。
【請求項２】
顔料調合物の総重量を基準にして４０〜９９重量％の顔料（Ａ）の含有率を特徴とする、請求項１の顔料調合物。
【請求項３】
顔料調合物の総重量を基準にして１〜６０重量％の分散添加剤（Ｂ）の含有率を特徴とする、請求項１または２の顔料調合物。
【請求項４】
構造単位（Ｂ１）が５〜３０モル％であることを特徴とする、請求項１〜３の一つまたはそれ以上の顔料調合物。
【請求項５】
構造単位（Ｂ２）＋（Ｂ３）の合計が６０〜９５モル％であることを特徴とする、請求項１〜４の一つまたはそれ以上の顔料調合物。
【請求項６】
構造単位（Ｂ４）が１〜２０モル％であることを特徴とする、請求項１〜５の一つまたはそれ以上の顔料調合物。
【請求項７】
（Ｂ１）からのスルホネート基含有量が３〜９８μｍｏｌ／ｇであることを特徴とする、請求項１〜６の一つまたはそれ以上の顔料調合物。
【請求項８】
有機顔料が、モノアゾ顔料、ジスアゾ顔料、レーキ化アゾ顔料、β−ナフトール顔料、ナフトールＡＳ顔料、ベンズイミダゾロン顔料、ジスアゾ縮合顔料、アゾ金属錯体顔料、Ｃ．Ｉ．ピグメントブルー１５：３を除くフタロシアニン顔料、キナクリドン顔料、ペリレン顔料、ペリノン顔料、チオインディゴ顔料、アンタントロン顔料、アントラキノン顔料、フラバントロン顔料、インダントロン顔料、イソビオラントロン顔料、ピラントロン顔料、ジオキサジン顔料、キノフタロン顔料、イソインドリノン顔料、イソインドリン顔料及びジケトピロロピロール顔料、またはファーネスブラック及びガスブラックの群からの酸性乃至アルカリ性カーボンブラックの部類からのものであることを特徴とする、請求項１〜７の一つまたはそれ以上の顔料調合物。
【請求項９】
構造単位（Ｂ３）を含み、Ｂ３がバーサティック酸のビニルエステルの意味を有する、請求項１〜８の一つまたはそれ以上の顔料調合物。
【請求項１０】
請求項１〜９の一つまたはそれ以上の固形顔料調合物の製造方法であって、粉末、グラニュールまたはプレスケーキの形の顔料を、水または有機溶剤または水と有機溶剤との混合物の存在下に、少なくとも一種の水溶性分散添加剤（Ｂ）と混合し、次いで固形の形態で単離することを特徴とする、前記方法。
【請求項１１】
顔料調合物を、濾過、乾燥及びその後の粉砕によって固形の形態で単離することを特徴とする、請求項１０の固形顔料調合物の製造方法。
【請求項１２】
顔料調合物が噴霧乾燥によって固形の形態で単離されることを特徴とする、請求項１０の固形顔料調合物の製造方法。
【請求項１３】
天然及び合成材料の顔料着色及び着色のための、請求項１〜９の一つまたはそれ以上の固形顔料調合物の使用。
【請求項１４】
水性のペイント、エマルション塗料及び着色ニス、水で希釈可能な塗料、壁紙用着色料及び印刷インキの顔料着色のための請求項１３の使用。
【請求項１５】
溶剤含有のペイント、エマルション塗料及び着色ニス、壁紙用着色料及び印刷インキの顔料着色のための請求項１３の使用。
【発明の詳細な説明】
【技術分野】
【０００１】
本発明の対象は、水溶性スルホネート基含有ポリマーに基づく分散添加剤を含む固形の顔料調合物、及び天然及び合成材料の着色のためのそれらの使用である。
【背景技術】
【０００２】
顔料着色されたコーティング材の製造には、コーティング材系中での固形粒子の微細でかつ均一な分布がその品質に重大である。顔料粒子が応用系（Ａｎｗｅｎｄｕｎｇｓｓｙｓｔｅｍ）中に最適に分散及び安定化されていないと、凝集現象及び沈降物の形成が起こることがあり、これは、応用系の望ましくない粘度の変化、色相の変化、並びに色強度、隠蔽力、光沢及び均質性、明度の損失、並びに再現性の悪い色相を招き、及び塗装の際に垂れる傾向を高める恐れがある。ペイント系、印刷インキ及びワニス中での顔料の微分散及び安定化を容易化し、それによって最適な応用技術上の性質を達成するために、多くの場合に湿潤剤もしくは分散剤が使用される。しかし、応用系中への有機顔料の分散は、重大で手間の掛かるプロセスである。一般的に、顔料は、エネルギー集約的なボールミル、攪拌ボールミルまたは高性能ビーズミルの使用によって、分散剤または湿潤剤と組み合わせて液相中に配合される。ペイント系、印刷インキ及びワニスの顔料着色を、高効率にかつ低コスト及び低エネルギー集約的に行う可能性の一つは、慣用の顔料よりも、かなりより少ないエネルギー入力及びより迅速な色の発現で応用系中に配合することができる易分散性固形顔料調合物を使用することであり、これは経済的に非常に有利である。
【０００３】
国際公開第２００４／０４６２５１号パンフレット（特許文献１）には、エチレン性不飽和モノ−及び／またはジカルボン酸のホモ−及びコポリマーに基づく水溶性アニオン性添加剤を含む固形顔料調合物が記載されている。
【０００４】
国際公開第２００４／０７４３８３号パンフレット（特許文献２）からは、溶剤含有応用媒体中にだけ容易に分散できる固形顔料調合物が知られている。
【０００５】
欧州特許出願公開第１１３２４３４号明細書（特許文献３）は、芳香族ポリアルキレングリコールに基づく分散剤の使用によって易分散性顔料調合物を製造する方法を開示している。これらの調合物は、水性応用系としか適合しない。
【０００６】
様々な極性の応用媒体中での適合性に関する改善が、国際公開第２００７／０３９６０３号パンフレット（特許文献４）に記載の固形顔料調合物によってもたらされる。この顔料調合物の製造に使用される分散添加剤は、親水性ポリエーテルに基づく側鎖を有する、連鎖反応によって合成されたポリマー骨格からなる。この分散添加剤の例としては、スチレン−無水マレイン酸コポリマーとポリエーテルアミンとの反応生成物が挙げられている。しかし、疎水性の高い塗料系、例えば長油アルキド樹脂に基づく溶剤含有工業用塗料中への分散は十分ではない。
【０００７】
米国特許出願公開第２００６／０１４２４１６号明細書（特許文献５）は、水性インクジェット専用の、顔料と、顔料表面当たりのスルホネート基含有量が１００μｍｏｌ／ｇ以上のコポリマーとからなる分散可能な着色料を開示している。しかし、この分散可能な着色料は煩雑な方法で製造される。先ず、顔料を、分散助剤及び高エネルギー入力を用いて分散させ、次いでモノマーを顔料分散物に加えそして数時間重合する。この着色料は、複数回の遠心分離及び洗浄ステップの後に単離される。
【先行技術文献】
【特許文献】
【０００８】
【特許文献１】国際公開第２００４／０４６２５１号パンフレット
【特許文献２】国際公開第２００４／０７４３８３号パンフレット
【特許文献３】欧州特許出願公開第１１３２４３４号明細書
【特許文献４】国際公開第２００７／０３９６０３号パンフレット
【特許文献５】米国特許出願公開第２００６／０１４２４１６号明細書
【特許文献６】独国特許出願公開第２６３８９４６号明細書
【発明の概要】
【発明が解決しようとする課題】
【０００９】
水性応用媒体中にだけでなく、溶剤含有媒体中にも易分散性を有する顔料調合物に対する要望がある。このような顔料調合物は汎用に適合性であるべきであり、そしてそれの配合は、応用媒体に依存せずに、簡単にかつ追加のステップ無しで行われるべきである。易分散性とは、顔料が非常に僅かなエネルギー入力並びに強くかつ迅速な色の発現を持って応用系中に配合できることを意味する。顔料の完全な分散を達成するためには、更なるコスト集約的な分散ステップを省略できるように、穏和な剪断力、例えばディスソルバ（鋸歯型攪拌機）の作用で十分であるべきである。
【課題を解決するための手段】
【００１０】
驚くべきことに、以下に定義される固形顔料調合物が、水性応用媒体中にも、非極性溶剤含有応用媒体中にも容易に分散可能であり、それ故、上記の課題を解決することが見出された。
【００１１】
本発明の対象は、それぞれ顔料調合物の総重量を基準にして、
（Ａ）５〜９９重量％、好ましくは４０〜９９重量％の、Ｃ．Ｉ．ピグメントブルー１５：３以外の少なくとも一種の顔料、
（Ｂ）１〜９５重量％、好ましくは１〜６０重量％の、以下の構造単位からなるコポリマーに基づく少なくとも一種の水溶性分散添加剤：
（ｉ）１．０〜５０モル％、好ましくは５〜３０モル％の構造単位Ｂ１
【００１２】
【化１】
2012517511.tif 000003
【００１３】
（ｉｉ）合計で５０〜９９．０モル％、好ましくは６０〜９５モル％の構造単位Ｂ２及びＢ３、この際、そのうち０〜１００モル％の構造単位Ｂ２及び０〜１００モル％の構造単位Ｂ３が含まれていることができる；
【００１４】
【化２】
2012517511.tif 000004
【００１５】
（ｉｉｉ）０〜４９モル％、例えば１〜２０モル％の構造単位Ｂ４
【００１６】
【化３】
2012517511.tif 000005
【００１７】
［式中、
Ｒ１、Ｒ４、Ｒ６及びＲ８は、互いに独立して、水素またはＣ１〜Ｃ４アルキルであり、
Ｒ２は、共有結合、Ｃ１〜Ｃ４アルキレン、Ｃ１〜Ｃ４−アルキレン−Ｃ６〜Ｃ１２アリーレン、Ｃ６〜Ｃ３０アリーレンまたは次の式
【００１８】
【化４】
2012517511.tif 000006
【００１９】
の基であり、
Ｒ３は、水素、Ｎａ＋、Ｋ＋またはＮ（Ｒ１）４＋であり、
Ｒ５及びＲ７は、互いに独立して、線状もしくは分枝状Ｃ１〜Ｃ４０アルキル、Ｃ５〜Ｃ３０シクロアルキル、Ｃ１〜Ｃ４アルキレン−Ｃ６〜Ｃ１２アリールまたはＣ６〜Ｃ３０アリールを意味し、そして
Ｒ９は、水素、線状もしくは分枝状Ｃ１〜Ｃ４０アルキル、Ｃ５〜Ｃ３０シクロアルキル、Ｃ６〜Ｃ３０アリール、Ｃ１〜Ｃ４アルキレン−Ｃ６〜Ｃ１２アリール、−Ｆ、−Ｃｌ、−Ｂｒ、−ＯＨまたは−ＣＮを意味し、この際、アリールはＣ１〜Ｃ４アルキル基で置換されていてもよく、
（Ｃ）０〜３０重量％、好ましくは０．１〜１０重量％の、フィラー、難燃剤、防腐剤、光保護剤、顔料系もしくは非顔料系分散剤、界面活性剤、酸化防止剤、消泡剤、樹脂及び帯電防止剤の群から選択される助剤、
を含み、（Ｂ１）からのスルホネート基は、固形顔料調合物１グラム当たり１μｍｏｌより多くかつ１００μｍｏｌ未満、好ましくは３〜９８μｍｏｌ／ｇ、特に好ましくは９〜９５μｍｏｌ／ｇである、固形顔料調合物である。
【００２０】
顔料（Ａ）としては、有機顔料が好ましい。これらの中でも、モノアゾ顔料、ジスアゾ顔料、レーキ化アゾ顔料、β−ナフトール顔料、ナフトールＡＳ顔料、ベンズイミダゾロン顔料、ジスアゾ縮合顔料、アゾ金属錯体顔料及び多環式顔料、例えばフタロシアニン顔料（Ｃ．Ｉ．ピグメントブルー１５：３は除く）、キナクリドン顔料、ペリレン顔料、ペリノン顔料、チオインディゴ顔料、アンタントロン顔料、アントラキノン顔料、フラバントロン顔料、インダントロン顔料、イソビオラントロン顔料、ピラントロン顔料、ジオキサジン顔料、キノフタロン顔料、イソインドリノン顔料、イソインドリン顔料及びジケトピロロピロール顔料、またはファーネスブラック及びガスブラックの群からの酸性乃至アルカリ性カーボンブラックなどが挙げられる。
【００２１】
上記の有機顔料の中でも、調合物の製造のためにできるだけ微細な有機顔料が特に適しており、この際、顔料粒子の好ましくは９５％、特に好ましくは９９％が≦５００ｎｍの粒度を有する。
【００２２】
有利には、顔料粒子は、５０〜５００ｎｍ、好ましくは７０〜３５０ｎｍのｄ５０値を有する。
【００２３】
この際、特に好ましい有機顔料の例示的な選択肢としては、カーボンブラック顔料、例えばガスブラックまたはファーネスブラック；  モノアゾ顔料及びジスアゾ顔料、特にカラーインデックス顔料のピグメントイエロー１、ピグメントイエロー３、ピグメントイエロー１２、ピグメントイエロー１３、ピグメントイエロー１４、ピグメントイエロー１６、ピグメントイエロー１７、ピグメントイエロー７３、ピグメントイエロー７４、ピグメントイエロー８１、ピグメントイエロー８３、ピグメントイエロー８７、ピグメントイエロー９７、ピグメントイエロー１１１、ピグメントイエロー１２６、ピグメントイエロー１２７、ピグメントイエロー１２８、ピグメントイエロー１５５、ピグメントイエロー１７４、ピグメントイエロー１７６、ピグメントイエロー１９１、ピグメントイエロー２１３、ピグメントイエロー２１４、ピグメントレッド３８、ピグメントレッド１４４、ピグメントレッド２１４、ピグメントレッド２４２、ピグメントレッド２６２、ピグメントレッド２６６、ピグメントレッド２６９、ピグメントレッド２７４、ピグメントオレンジ１３、ピグメントオレンジ３４またはピグメントブラウン４１；  β−ナフトール顔料及びナフトールＡＳ顔料、特にカラーインデックス顔料のピグメントレッド２、ピグメントレッド３、ピグメントレッド４、ピグメントレッド５、ピグメントレッド９、ピグメントレッド１２、ピグメントレッド１４、ピグメントレッド５３：１、ピグメントレッド１１２、ピグメントレッド１４６、ピグメントレッド１４７、ピグメントレッド１７０、ピグメントレッド１８４、ピグメントレッド１８７、ピグメントレッド１８８、ピグメントレッド２１０、ピグメントレッド２４７、ピグメントレッド２５３、ピグメントレッド２５６、ピグメントオレンジ５、ピグメントオレンジ３８またはピグメントブラウン１；  レーキ化アゾ顔料及び金属錯体顔料、特にカラーインデックス顔料のピグメントレッド４８：２、ピグメントレッド４８：３、ピグメントレッド４８：４、ピグメントレッド５７：１、ピグメントレッド２５７、ピグメントオレンジ６８またはピグメントオレンジ７０；  ベンズイミダゾリン顔料、特にカラーインデックス顔料のピグメントイエロー１２０、ピグメントイエロー１５１、ピグメントイエロー１５４、ピグメントイエロー１７５、ピグメントイエロー１８０、ピグメントイエロー１８１、ピグメントイエロー１９４、ピグメントレッド１７５、ピグメントレッド１７６、ピグメントレッド１８５、ピグメントレッド２０８、ピグメントバイオレット３２、ピグメントオレンジ３６、ピグメントオレンジ６２、ピグメントオレンジ７２またはピグメントブラウン２５；  イソインドリノン顔料及びイソインドリン顔料、特にカラーインデックス顔料のピグメントイエロー１３９またはピグメントイエロー１７３；  フタロシアニン顔料、特にカラーインデックス顔料のピグメントブルー１５、ピグメントブルー１５：１、ピグメントブルー１５：２、ピグメントブルー１５：４、ピグメントブルー１５：６、ピグメントブルー１６、ピグメントグリーン７またはピグメントグリーン３６；  アンタントロン顔料、アントラキノン顔料、キナクリドン顔料、��オキサジン顔料、インダントロン顔料、ペリレン顔料、ペリノン顔料及びチオインディゴ顔料、特にカラーインデックス顔料のピグメントイエロー１９６、ピグメントレッド１２２、ピグメントレッド１４９、ピグメントレッド１６８、ピグメントレッド１７７、ピグメントレッド１７９、ピグメントレッド１８１、ピグメントレッド２０７、ピグメントレッド２０９、ピグメントレッド２６３、ピグメントブルー６０、ピグメントバイオレット１９、ピグメントバイオレット２３またはピグメントオレンジ４３；  トリアリールカルボニウム顔料、特にカラーインデックス顔料のピグメントレッド１６９、ピグメントブルー５６またはピグメントブルー６１；  ジケトピロロピロール顔料、特にカラーインデックス顔料のピグメントレッド２５４、ピグメントレッド２５５、ピグメントレッド２６４、ピグメントレッド２７０、ピグメントレッド２７２、ピグメントオレンジ７１、ピグメントオレンジ７３、ピグメントオレンジ８１が挙げられる。
【００２４】
構造単位Ｂ１は、以下の一般式（ｂ１）のエチレン性不飽和スルホン酸から誘導することができる。
【００２５】
【化５】
2012517511.tif 000007
【００２６】
これの例は、ビニルスルホン酸、アリルスルホン酸、メタリルスルホン酸、ｐ−スチレンスルホン酸、２−アクリルアミド−２−メチルプロパンスルホン酸及びこれらの塩である。好ましくは、コポリマー中には、スルホン酸基は塩の形で、例えばナトリウム塩、カリウム塩またはアンモニウム塩として存在する。
【００２７】
構造単位Ｂ２は、以下の一般式（ｂ２）のエチレン性不飽和モノカルボン酸のエステルから誘導することができる。
【００２８】
【化６】
2012517511.tif 000008
【００２９】
これの例は、メチル−、エチル−、プロピル−、イソプロピル、ブチル−、ペンチル−、ヘキシル−、２−エチルヘキシル−、ノニル−及びラウリル−（メタ）アクリレート並びにフェニル−、ナフチル−及びベンジル（メタ）アクリレートである。
【００３０】
構造単位Ｂ３は、以下の一般式（ｂ３）のビニルエステルから誘導することができる。
【００３１】
【化７】
2012517511.tif 000009
【００３２】
これの例は、ビニルアセテート、イソプロペニルアセテート、ビニルプロピオネート、ビニルブチレート、ビニルラウレート、ビニル−２−エチルヘキサノエート、並びに特に好ましくは、Ｒ７が分枝状Ｃ４〜Ｃ１８アルキル、好ましくは分枝状Ｃ６〜Ｃ１２アルキルであり、特に−Ｃ（ＣＨ３）（Ｒ７０）（Ｒ７１）の意味を有し、Ｒ７０及びＲ７１が合計して６もしくは７個の炭素原子を有するアルキル基を意味するバーサティック酸（Ｖｅｒｓａｔｉｃｓａｅｕｒｅ）のビニルエステルである。
【００３３】
構造単位Ｂ４は以下の一般式（ｂ４）のオレフィンから誘導することができる。
【００３４】
【化８】
2012517511.tif 000010
【００３５】
これの例はエチレン、プロピレン、ビニルクロライド、ビニルブロマイド、ビニルアルコール、アクリロニトリル、スチレン、メチルスチレン及びビニルトルエンである。
【００３６】
該コポリマーは、ランダム状、交互状、グラジエント状またはブロック状に形成することができる。好ましくは、コポリマーはランダム状に構成される。該コポリマーの好ましい形態では、平均分子量Ｍｗは１，０００〜５０，０００ｇ／モルの範囲、特に好ましい形態では３，０００〜２０，０００ｇ／モルの範囲である。
【００３７】
本発明の顔料調製物に成分（Ｃ）として含まれ得る通常の界面活性剤の例は、アルキルスルフェート類、例えばラウリルスルフェート、ステアリルスルフェートまたはオクタデシルスルフェート、第一アルキルスルホネート類、例えばドデシルスルホネート、及び第二アルキルスルホネート類、特にＣ１３〜Ｃ１７アルカンスルホネートナトリウム塩、アルキルホスフェート類、アルキルベンゼンスルホネート類、例えばドデシルベンゼンスルホン酸、並びにこれらの化合物の塩である。更に、ダイズレシチン、並びに脂肪酸とタウリンもしくはヒドロキシエタンスルホン酸からなる縮合生成物、並びにアルキルフェノール類、ヒマシ油ロジンエステル類、脂肪アルコール類、脂肪アミン類、脂肪酸類及び脂肪酸アミド類のアルコキシル化生成物が適している。これらのアルコキシル化生成物は、イオン性末端基を備えていることができ、例えばスルホコハク酸半エステル、またはスルホン酸エステル、硫酸エステル及びリン酸エステル、並びにそれらの塩、すなわちスルホン酸塩、硫酸塩もしくはリン酸塩として備えることができる。また、ポリエポキシド類をアミン類と、またはビスフェノールＡもしくはビスフェノールＡ誘導体とアミン類とを反応させることによって得られるオキシアルキル化付加化合物、並びに尿素誘導体も適している。
【００３８】
本発明の更なる対象は、上記の固形顔料調合物を製造する方法であって、顔料を粉末、グラニュールまたはプレスケーキの形で、水または有機溶剤または水と有機溶剤との混合物の存在下に、少なくとも一種の水溶性分散添加剤（Ｂ）、場合により及び上記の慣用の助剤と混合し、次いで固形の形で単離することを特徴とする上記方法である。
【００３９】
特に有利な混合は、粉砕もしくは分散装置を用いて達成することができる。このためには、攪拌機、ディスソルバ（鋸歯型攪拌機）、ローターステーターミル、ボールミル、攪拌ボールミル、例えばサンドまたはビーズミル、高速ミキサー、混練装置、ロールミルまたは高性能ビーズミルを使用することができる。この際、顔料の微分散または粉砕は、所望の粒度分布になるまで行われ、そして０〜１００℃の範囲の温度、有利には１０〜７０℃の温度、好ましくは２０〜６０℃の温度で行うことができる。
【００４０】
顔料の種類に依存して、こうして得られた顔料懸濁物を仕上げに付すことができる。仕上げ処理は、有利には、存在する有機溶剤、水または水−溶剤混合物中で、５０〜２５０℃、特に７０〜２００℃、就中１００〜１９０℃の温度で、有利には５分間〜２４時間、特に５分間〜１８時間、就中５分間〜６時間の期間、行われる。好ましくは、仕上げ処理は、溶剤系の沸騰温度で、または溶剤系の沸騰温度を超える温度で加圧下に行われる。純粋な水性顔料分散物が好ましい場合には、場合により使用される溶剤を水蒸気蒸留によって除去することができる。
【００４１】
本発明の顔料調合物は、例えば濾過、デカンテーション、遠心分離、噴霧乾燥、流動床乾燥、ベルト乾燥、噴霧造粒またはパドルドライヤー中での乾燥によって、固形の形で単離される。本発明の顔料調合物の単離は、好ましくは、濾過し、最後に乾燥することによって行われる。得られる顔料調合物が粗粒である場合には、これを、有利には、更に粉砕、例えば乾式粉砕に付する。
【００４２】
本発明の更なる対象は、全ての種類の天然及び合成材料、特にペイント、コーティング系、例えば壁紙用着色料、印刷インキ、エマルション塗料及び着色ニス（これらは、水及び／または溶剤含有、特にアルキド樹脂ワニスに基づく溶剤含有着色料である）の顔料着色及び着色のための本発明の顔料調合物の使用である。
【００４３】
更に、本発明の顔料調合物は、全ての種類の高分子材料、例えば天然及び合成繊維材料、好ましくはセルロース繊維の着色に、並びに紙パルプの着色並びに積層物の着色にも適している。更なる用途は、印刷インキの製造、例えばテクスタイル印刷用インキ、フレキソ印刷用インキ、装飾印刷用インキまたは凹版印刷用インキ、壁紙用着色料、水で希釈可能な塗料、木材保護系、ビスコース紡糸液着色料、塗料、ソーセージケーシング、種、肥料、ガラス、特にガラスボトルの製造、並びに屋根瓦の内部着色、電子写真用トナー及び現像剤中の着色剤として、漆喰、コンクリート、木材着色用媒染剤、色鉛筆の芯、フェルトペン、ワックス、パラフィン、製図用インキ、ボールペン用ペースト、チョーク、洗剤及び洗浄剤、靴の手入れ剤、ラテックス製品、研磨剤の着色に、並びに全ての種類のプラスチックもしくは高分子材料の着色である。高分子有機材料は、例えばセルロースエーテル及びセルロースエステル、例えばエチルセルロース、ニトロセルロース、セルロースアセテートまたはセルロースブチレート、天然樹脂もしくは合成樹脂、例えば重合樹脂または縮合樹脂、例えばアミノプラスト、特に尿素−及びメラミンホルムアルデヒド樹脂、アルキド樹脂、アクリル樹脂、フェノプラスト、ポリカーボネート、ポリオレフィン、例えばポリスチレン、ポリビニルクロライド、ポリエチレン、ポリプロピレン、ポリアクリロニトリル、ポリアクリル酸エステル、ポリアミド、ポリウレタン、またはポリエステル、ゴム、カゼイン、ラテックス、シリコーン、シリコーン樹脂の個々のものまたは混合物である。
【００４４】
更に本発明の顔料調合物は、全ての慣用のインクジェットプリンター、特にバブルジェット法またはピエゾ法に基づくインクジェットプリンターに使用するための、インクジェット用インキ、例えば水系又は非水系（“溶剤系”）のインクジェットインキ、マイクロエマルションインキ、ＵＶ硬化性インキ、並びにホットメルト法に従い機能するインキの製造に適している。これらのインキを用いて、紙を、並びに天然もしくは合成繊維材料、フィルム及びプラスチックを印刷することができる。
【００４５】
加えて、本発明の顔料調合物は、様々な種類の被覆されたもしくは被覆されていない基材の印刷、すなわち例えば、厚紙、ボール紙、木材、及び木材加工製作材料、金属製材料、半導体材料、セラミック材料、ガラス、ガラス繊維及びセラミック繊維、無機材料、コンクリレート、皮革、食品、化粧料、皮膚及び毛髪の印刷に使用することができる。この際、この基材は、二次的に平面に広がるか、または立体的に広がる、すなわち三次元の形であることができ、全体がもしくは一部のみ印刷もしくは被覆されていることができる。
【００４６】
更に、本発明の顔料調合物は、加法混色及び減法混色のための、“フラットパネルディスプレー”用のカラーフィルターのための着色剤、更に“フォトレジスト”のための着色剤、並びに電子インキ（“エレクトロニックインキ”または“ｅ−インキ”）のための着色剤として、または電子ペーパー（“エレクトロニックペーパー”または“ｅ−ペーパー”）のための着色剤としても適している。
【００４７】
本発明の更なる対象は、本発明の顔料調合物の顔料着色有効量を有機材料中に均一に分散することを含む、高分子量有機材料の着色方法である。攪拌とは、小さな剪断力の使用下での如何なる種類の混合と理解され、すなわち例えば振盪も含まれる。顔料着色有効量は、顔料着色すべき有機材料の重量を基準として、通常０．０１〜４０重量％の顔料調合物である。
【実施例】
【００４８】
以下の例において、
ＶｅｏＶａ（登録商標）９（Ｈｅｘｉｏｎ）は、Ｒ７０＋Ｒ７１が６個のＣ原子のバーサティック酸のビニルエステルを、
ＶｅｏＶａ（登録商標）１０（Ｈｅｘｉｏｎ社）は、Ｒ７０＋Ｒ７１が７個の炭素原子のバーサティック酸のビニルエステルを、
意味する。
【００４９】
例１：
Ｈｏｓｔａｐｅｒｍ（登録商標）Ｓｃｈａｒｌａｃｈ  ＧＯ（ピグメントレッド１６８，Ｃ．Ｉ．Ｎｏ．５９３００）の含湿プレスケーキ（３０重量％）５４０ｇを、１，８００ｇの水中に懸濁させ、そして１８ｇの分散添加剤（１２．５モル％のｐ−スチレンスルホン酸ナトリウム塩、６２．５モル％のメチル（メタ）アクリレート及び２５モル％のＶｅｏＶａ９からなるコポリマー；Ｍｗ約７，０００ｇ／ｍｏｌ、２００ｇの水中に溶解したもの）と混合した。そのｐＨ値を８〜８．５に調節し、そしてこの混合物を１時間８０℃で攪拌した。次いで、その表面コートされた顔料を濾別し、そして＜０．５ｍＳ／ｃｍの電導率（濾液）まで水で洗浄した。このコートされた顔料を、流通空気乾燥棚中８０℃で乾燥し、次いで粉末化した。顔料調合物１ｇ当たり９４μｍｏｌのスルホネート基を有する１７１ｇの固形の顔料調合物が得られた。
【００５０】
例２：
Ｈｏｓｔａｐｅｒｍ（登録商標）Ｓｃｈａｒｌａｃｈ  ＧＯ（Ｃ．Ｉ．Ｎｏ．５９３００）の含湿プレスケーキ（３０重量％）５４０ｇを、１，８００ｇの水中に懸濁させ、そして９ｇの分散添加剤（１２．５モル％のビニルスルホン酸ナトリウム塩、５０モル％のビニルアセテート及び３７．５モル％のＶｅｏＶａ１０（登録商標）からなるコポリマー、Ｍｗ＝８，０００ｇ／ｍｏｌ、１００ｇの水中に溶解したもの）と混合した。そのｐＨ値を８〜８．５に調節し、そしてこの混合物を１時間８０℃で攪拌した。次いで、この表面コートされた顔料を濾別し、そして＜０．５ｍＳ／ｃｍの電導率（濾液）まで水で洗浄した。そのコートされた顔料を流通空気乾燥棚中８０℃で乾燥し、次いで粉末化した。顔料調合物１ｇ当たり４７μｍｏｌのスルホネート基を有する１６２ｇの固形顔料調合物が得られた。
【００５１】
例３：
９００ｇの水中に懸濁させたピグメントレッド１２２（Ｃ．Ｉ．Ｎｏ．７３９１５）の含湿プレスケーキ（２９．５重量％）５４３ｇを、１８ｇの分散添加剤（１１．１モル％のビニルスルホン酸ナトリウム塩、４４．５モル％のビニルアセテート、３３．３モル％のＶｅｏＶａ１０（登録商標）、及び１１．１モル％のビニルアルコールからなるコポリマー、Ｍｗ＝７，５００ｇ／ｍｏｌ）、及び２００ｇの水中に溶解させた７．５ｇのＥＯ単位数１０のＣ１２／Ｃ１６−アルキルエトキシレートと混合した。そのｐＨ値を８〜８．５に調節し、そして８００ｇのイソブタノールをそれに加えた。この混合物を、１２５℃で３時間、加圧仕上げ処理に付した。次いで、イソブタノールを水蒸気蒸留によって留去し、コートされた顔料を濾別し、そして＜０．５ｍＳ／ｃｍの電導率（濾液）まで水で洗浄した。コートされた顔料を、流通空気乾燥棚中８０℃で乾燥し、次いで粉末化した。顔料調合物１ｇ当たり８７μｍｏｌのスルホネート基を有する１７３ｇの固形顔料調合物が得られた。
【００５２】
様々な極性のペイント系中での易分散性の評価のために、例１〜３からの顔料調合物を、ディソルバによる分散によって、石油ベンゼン含有空気乾燥性長油−アルキド樹脂焼き付け塗料（ＬＡ塗料）中及び屋外塗装用の水性エマルション塗料（Ｗ−エマルション塗料）中で試験した。
【００５３】
溶剤含有ＬＡ塗料の顔料着色のための手順：
４ｃｍの歯付きディスクを備えたディスソルバ中で、例１及び２からの易分散性顔料調合物１５．０ｇ（または例３の場合には９．６ｇ）を、長油−アルキド樹脂粉砕用ワニス（Ａｎｒｅｉｂｅｌａｃｋ）（４０％）４５．０ｇ（または例３の場合は５０．４ｇ）中に、４０℃及び１０，０００ｒｐｍで３０分間、分散した。この顔料着色された粉砕用ワニス１０ｇを、ガラス棒でゆっくりと攪拌しながら、室温で、レットダウン用混合物（５４％）１０ｇ及びクリアコート混合物３０ｇ（または例３の場合には２０ｇ）と混合した。
【００５４】
ホワイトリダクション（Ａｕｆｈｅｌｌｕｎｇ）調製のために、上記のマストーン塗料８．１ｇ（または例３の場合には６．７ｇ）を、長油−アルキド樹脂白色塗料（２７％ＴｉＯ２、１．５％Ｏｃｔａ−Ｓｏｌｉｇｅｎ（登録商標）１７３）３０ｇと、簡単な手作業による攪拌によって均一化した。こうして調製された塗料を、フィルムアプリケータフレームを用いて、試験カード上に２００μｍの厚さで塗り、そして先ず室温で１５分間、次いで６０℃で６０分間、乾燥棚中で乾燥した。
【００５５】
水性エマルション塗料の顔料着色のための一般手順：
４ｃｍの歯付きディスクを備えたディスソルバ中で、例１〜３からの易分散性顔料調合物３６．０ｇを、粉砕用混合物（Ａｎｒｅｉｂｅｇｅｍｉｓｃｈｅ）４４．０ｇ中に、２０℃及び８，０００ｒｐｍで３０分間分散した（４５％濃度ミルベース）。ホワイトリダクション調製のために、このミルベース１．１６ｇを、水性白色分散物（２０％ＴｉＯ２）５０．８４ｇと、簡単な手作業での攪拌によって均一化した（１％ホワイトリダクション）。こうして調製された塗料を、フィルムアプリケータフレームを用いて、試験カード上に２００μｍの厚さで塗り、そして６０分間室温で乾燥した。
【００５６】
参照例として、Ｃｌａｒｉａｎｔ社の顔料であるＨｏｓｔａｐｅｒｍ（登録商標）Ｓｃｈａｒｌａｃｈ  ＧＯ（Ｐ．Ｒ．１６８）及びＨｏｓｔａｐｅｒｍ（登録商標）Ｒｏｓａ  Ｅ（Ｐ．Ｒ．１２２）を、上記のワニス系中にディスソルバを用いて分散配合し、そして例１〜３からの顔料調合物と比較した。上記例に記載の本発明による顔料調合物は、これらの慣用の未処理の顔料と比べて、ディスソルバによる分散において、上記の疎水性溶剤含有塗料系及び水性エマルション塗料中で有利な効果を示す。
【００５７】
【表１】
2012517511.tif 000011
【００５８】
顔料調製物の調製
粉末、グラニュールまたはプレスケーキとしての顔料を、分散剤及び他の添加剤と一緒に脱イオン水中でペースト化し、次いでディスソルバ（例えばＶＭＡ−Ｇｅｔｚｍａｎｎ  ＧｍｂＨ製のタイプＡＥ３−Ｍ１）または他の適当な装置中で均一化し、予備分散化した。その後の微分散を、ビーズミル（例えばＶＭＡ−Ｇｅｔｚｍａｎｎ製のＡＥ３−Ｍ１）または他の適当な分散装置を用いて行った。この際、粉砕は、サイズｄ＝１ｍｍのシリカザイト（Ｓｉｌｉｑｕａｒｚｉｔ）ビーズまたはジルコン混合酸化物ビーズを用いて、冷却下に、所望の色強度及び色彩まで行った。次いで、分散物から粉砕媒体を分離し、顔料調合物を単離し、そして脱イオン水で約２０％の濃度に調節し、そしてＢｕｅｃｈｉ社製の噴霧乾燥機（Ｂｕｅｃｈｉ１９０）を用いて乾燥した。乾燥粉末が得られた。
【００５９】
顔料調製物の評価
色強度及び色相の測定はＤＩＮ５５９８６に従って行った。水性顔料分散物及び乾燥粉末を、内装塗装用の慣用の水系エマルション塗料及び慣用の溶剤含有塗料中で試験した（色強度及び着色すべき媒体との適合性）。“ラブアウト試験（Ｒｕｂ−Ｏｕｔ−Ｔｅｓｔ）”のために、塗料を、顔料分散物と混合した後にペイントカード上に塗布した。次いで、ペイントカードの下の部分を指で後擦りした。後擦りした面が、隣接する未処理の面と比べて強く着色された場合に不適合性である（“ラブアウト試験”は独国特許出願公開第２６３８９４６号明細書（特許文献６）に記載されている）。
【００６０】
粘度は、Ｈａａｋｅ社製のコーン−プレート型粘度計（Ｒｏｔｏ  Ｖｉｓｃｏ１）を用いて２０℃で測定した（チタン製コーン：  ６０ｍｍ、１°）。この際、０〜２００ｓ−１の範囲のせん断速度への粘度の依存性を調べた。粘度は、６０ｓ−１のせん断速度で測定した。
【００６１】
分散物の貯蔵安定性の評価のために、調製物の調製直後の粘度と５０℃で四週間貯蔵した後の粘度を測定した。
【００６２】
以下に記載の顔料調製物を上記の方法に従い調製した。この際、以下の成分を、１００部の顔料調製物が生ずるように記載の量で使用した。以下の例において部は重量部を意味する。
３５部      Ｃ．Ｉ．ピグメントイエロー７４
５部        例２の分散剤
１０部      ラウリルアルコールと７モルのＥＯとのエトキシル化生成物
５０部      水
乾燥後、顔料調製物は以下の組成を有する。この際、約１％の残留含水率は無視する。
７０部      Ｃ．Ｉ．ピグメントイエロー７４
１０部      例２の分散剤
２０部      ラウリルアルコールと７モルのＥＯとのエトキシル化生成物
分散調合物１ｇ当たりのスルホネート基９４μｍｏｌ。
【００６３】
該顔料調製物は白色分散物及び塗料中で高い色強度を有しそして安定している。ラブアウト試験は、後擦りした面と比べて色強度の差異を示さない。乾燥粉末は、水系白色分散物及び溶剤含有塗料中に自然に混ざることができる。これを３分間、手で攪拌する。両方の塗料系において、高い色強度並びに凝集安定性の斑点の無い着色が得られる。ラブアウト試験は、後擦りした面と比べて色強度の差異を示さない。
【国際調査報告】
2012517511.tif 000019
2012517511.tif 000020
2012517511.tif 000021
2012517511.tif 000022
2012517511.tif 000023
2012517511.tif 000024